ВЫСОКОКАЧЕСТВЕННАЯ СТЕКЛОВОЛОКОННАЯ КОМПОЗИЦИЯ С УЛУЧШЕННЫМ УДЕЛЬНЫМ МОДУЛЕМ УПРУГОСТИ

1. Состав стекла, содержащий:
2
SiOв количестве от 50,0 до 60,5% мас.%;
2
3
AlO в количестве от 19,5 до 23,0 мас.%;
СаО в количестве от 2,0 до 9,0 мас.%;
MgO в количестве от 9,0 до 14,0 мас.%;
SrO в количестве от 0,0 до 1,0 мас.%;
2
NaO в количестве от 0,0 до 1,0 мас.%;
2
KO в количестве от 0,0 до <1,0 мас.%;
2
LiO в количестве от 0,0 до 4,0 мас.%;
2
TiO в количестве от 0,0 до 4,0 мас.%;
2
3
YO в количестве от 0 до 10,0 мас.%;
2
3
LaO в количестве от 0 до 10,0 мас.%;
2
3
СеО в количестве от 0 до 2,5 мас.% и
2
3
ScO в количестве от 0 до 4,0 мас.%, причем состав стекла имеет отношение MgO/(CaO+SrO) больше 2,1, и стекловолокно, образованное из указанного состава стекла, имеет удельный модель упругости от 34,0 до 40,0 МДж/кг.
2. Состав стекла по п. 1, дополнительно содержащий:
2
3
от 0 до около 5,0 мас.% ТаО;
2
3
от 0 до около 7,0 мас.% GaO;
2
5
от 0 до около 5,0 мас.% NbO и
2
5
от 0 до около 5,0 мас.% VO.
2
3
3. Состав стекла по п. 2, причем указанный состав содержит от 1,0 до 3,5 мас.% YO.
4. Состав стекла по любому из пп. 1-3, в котором суммарное количество MgO и СаО составляет от 12,0 до 20 мас.%.
2
3
5. Состав стекла по любому из пп. 1-4, причем указанный состав содержит от 18,3 до 22,0 мас.% AlO.
2
3
2
2
6. Состав стекла по любому из пп. 1-5, где указанный состав по существу не содержит одно или несколько из ВО, F, KO и NaO.
2
7. Состав стекла по любому из пп. 1-6, причем указанный состав содержит от 0,1 до 3,5 мас.% LiO.
2
3
2
3
8. Состав стекла по любому из пп. 1-7, причем указанный состав содержит менее 0,05 мас.% SmO+GdO.
2
3
2
3
2
3
2
3
9. Состав стекла по любому из пп. 1-8, причем состав содержит по меньшей мере 1 мас.% суммарного количества YO, LaO, СеО и ScO.
10. Состав стекла по любому из пп. 1-9, причем состав имеет температуру волокнообразования менее 2650°F.
11. Стекловолокно, образованное из состава, содержащего:
2
SiO в количестве от 55,0 до 60,5 мас.%;
2
3
AlO в количестве от 19,5 до 23,0 мас.%;
СаО в количестве от 2,0 до 5,5 мас.%;
MgO в количестве от 9,0 до 14,0 мас.%;
2
NaO в количестве от 0,0 до 1,0 мас.%;
2
KO в количестве от 0,0 до 1,0 мас.%;
2
LiO в количестве от более чем 1,0 до 4,0 мас.%;
2
TiO в количестве от 0,0 до 4,0 мас.%;
2
3
YO в количестве от 0 до 10,0 мас.%;
2
3
LaO в количестве от 0 до 10,0 мас.%;
2
3
СеО в количестве от 0 до 2,5 мас.% и
2
3
ScO в количестве от 0 до 4,0 мас.%, причем стекловолокно имеет удельный модуль упругости от 34,0 до 40,0 МДж/кг и предел прочности на растяжение согласно ASTM D2343-09 по меньшей мере 4400 МПа.
12. Стекловолокно по п. 11, в котором состав стекла содержит от 1,0 до 5,0 мас.% СаО.
2
3
2
2
13. Стекловолокно по любому из пп. 11, 12, в котором указанный состав по существу не содержит одно или несколько из ВО, F, KO и NaO.
2
14. Стекловолокно по любому из пп. 11-13, в котором указанный состав содержит от 1,5 до 3,5 мас.% LiO.
2
3
2
3
2
2
3
15. Стекловолокно по любому из пп. 11-14, в котором состав содержит по меньшей мере 1 мас.% суммарного количества YO, LaO, СеОз и ScO.
2
2
3
16. Стекловолокно по любому из пп. 11-15, в котором состав содержит более 2,0 мас.% CeO+ScO.
17. Стекловолокно по любому из пп. 11-16, причем указанное стекловолокно имеет удельный модуль упругости от 35 до 36,5 МДж/кг.
18. Способ получения непрерывного стекловолокна, предусматривающий:
обеспечение расплавленного состава по п. 1 и
протягивание указанного расплавленного состава через отверстие с получением непрерывного стекловолокна.
19. Армированный композитный продукт, содержащий:
полимерную матрицу и
множество стекловолокон, полученных из состава стекла, содержащего:
2
SiO в количестве от 50,0 до 60,5 мас.%;
2
3
AlO в количестве от 19.5 до 23,0 мас.%;
СаО в количестве от 2,0 до 9,0 мас.%;
MgO в количестве от 9,0 до 14,0 мас.%;
SrO в количестве от 0,0 до 1,0 мас.%;
2
NaO в количестве от 0,0 до 1,0 мас.%;
2
KO в количестве от 0,0 до <1,0 мас.%;
2
LiO в количестве от 0,0 до 4,0 мас.%;
2
TiO в количестве от 0,0 до 4,0 мас.%.
2
3
YO в количестве от 0 до 10,0 мас.%;
2
3
LaO в количестве от 0 до 10,0 мас.%;
2
3
СеО в количестве от 0 до 2,5 мас.% и
2
3
ScO в количестве от 0 до 4,0 мас.%, причем состав стекла имеет отношение MgO/(CaO+SrO) более 2,1, и стекловолокна имеют удельный модуль упругости от 34,0 до 40,0 МДж/кг.
20. Армированный композитный продукт по п. 19, причем указанный армированный композитный продукт находится в виде лопасти ветряной турбины.